FR 2213975 A1 19740809 FR 7401402 A 19740116 La présente invention se rapporte à des substances composées adhésives thermodurcissables ayant des propriétés améliorées qui comprennent une combinaison d'un composé adhésif à base de résine synthétique thermoplastique et d'une résine époxyde Pour fixer des tapis, des carrelages et d'autres matériaux à des planchers, à des murs et à d'autres surfaces, on utilise des adhésifs comme agents de fixation. Actuellement, on utilise à cette fin, diverses sortes d'adhésifs, par exemple des adhésifs résineux comportant des solvants organiques. On applique ceux-ci, de façon classique, au moyen d'un couteau à mastiquer denté (spatule dentelée), Toutefois, on a de plus en plus tendance à utiliser des adhésifs à base de polymères synthétiques thermoplastiques dispersés dans de l'eau à la place de ceux à base de solvants organiques.Ces adhésifs de dispersion contiennent souvent des résines naturelles comme agent d'adhésivité. Ces substances composées ont de bonnes propriétés d'adhérence primaires, mais des propriétés secondaires médiocres, c'est-à-dire que la liaison devient faible et ne résiste pas aux contraintes qui s'exercent dans la matière de revtement, et il se produit un fluage à froid avec les risques de crevasses de retrait (fentes)- et de bordures en relief qui en découlent. a liaison est sensible à l'influence des plastifiants des matières plastiques, lesquels se propagent à-l'intérieur de la liaison adhésive en contribuant encore à amollir celle-ci davantage Ainsi, la résistance aux forces de retrait et aux contraintes de cisaillement qui peuvent se développer, par exemple aux points de charge des meubles lourds, est ainsi réduite davantage De plus, ces adhésifs n'ont qu'une médiocre résistance à l'eau et aux alcalis, par exemple à l'humidité suintant des surfaces de béton et, de surcratt leur thermostabilité est mauvaise. Au moment de l'application, ces adhésifs sont sensibles aux conditions atmosphériques, notamment à l'humidité de l'air et à la température. La présente invention se rapporte à une substance composée adhésive thermodurcissable ayant des propriétés améliorées qui se compose d'une combinaison d'un composé adhésif de résine synthétique thermoplastique et d'une résine époxyde et, éyentuellement, d'une charge. Cette substance composée est constituée par une dispersion aqueuse ou-par une solution dans un solvant organique d'un composé adhésif de résine synthétique thermoplastique cons titrant le composant adhésif (de liaison) principal, dans laquelle est émulsionnée ou est dissoute une dispersion ou une solution d'une résine époxyde liquide en tant qu'agent d'adhésivité ini tical, Avant d'utiliser la substance composée, on y incorpore un durcisseur pour la résine époxyde.Le composé adhésif de résine synthétique thermoplastique peut entre un polyacrylate, un polyméthylacrylate, un ester polyvinylique, un copolymère, un dérivé ou un mélange de ceux-ci. L'ester polyvinylique peut entre l'acé- tate de polyvinyle ou l'acétate de polyéthylène et de vinyle Le composé adhésif de résine synthétique thermoplastique peut entre présent dans une proportion de 15 à 45 % du poids dela substance composée0 En variante, le composé adhésif de résine synthétique ther moplastique peut être une résine de cétone, de préférence une résine de cétone résistante aux alcalis (précondensat) dissoute dans un solvant organique, par exemple dans l'alcool éthylique, dans la proportion ae 15 à 30 % du poids de la substance composée L'agent d'adhésivité, c'est à dire la résine époxyde, peut titre émulsionné dans la dispersion aqueuse dans la proportion de 5 à 25 % de la composition ou peut titre ajoutée à la solution organique dans la proportion de 5 à 50 % de la substance composée Par '1résine époxyde" on entend les produits de réaction d'épichlorhydrine bisphénol A ou d'autres polyols, Comme charge, on peut incorporer à la substance composée du carbonate de calcium et de magnésium (poudre de dolomie), de la poudre de quartz ou des oxydes d'aluminium dans une proportion de 5 à 30, Comme durcisseur pour la résine époxyde, on peut utiliser des catalyseurs classiques, de préférence des agents de polymérisation opérant à la température ambiante, tels que des polyamines et des polyamides aliphatiques et aromatiques. En remplaçant les résines naturelles d'adhésivité, qui sont nuisibles à la qualité, par une résine époxyde liquide et par une quantité appropriée de durcisseur, il devient possible, grace à la combinaison de l'invention, d'utiliser un adhésif durcissable sans que soit nécessaire une compression prolongée, une simple pression momentanée étant suffisante - Un tel adhésif offre l-'avantage åtetre fortement collant au départ (présentant ce qu'il est convenu d'appeler "des propriétés d'adhérence par pression") et de setransformer-progressivement en un corps non-collant, la liaison adhésive étant, après le durcissement, non-plastique et résistante aux efforts de cisaillement.Cette liaison adhésive est aussi résistante à l'influence des plastifiants, De plus, sa résistance à 11 eau rat aux alcalis et sa stabilité thermique sont améliorées. Sous les effets de la réaction chimique, l'adhésif devient moins dépendant des facteurs-extérieurs tels que l'humidité de l'air et la température. En utilisant cette substance adhésive sous la forme d'une solution, la proportion de solvant peut titre maintenue faible (10-20 %), puisque la résine thermodurcissable a la forme d'un liquide0 Pour préparer les substances adhésives selon l'invention, on part d'une dispersion thermoplastique dans l'eau, habituellement de 50 à 60 %e On disperse la résine époxyde liquide en agitant et, ensuite, on y disperse, éventuellement, une charge.On ajoute le durcisseur avant l'utilisationO Dans la variante consistant à utiliser le composé adhesif en solution, on dissout d'abord, par exemple, une résine de cétone dans de l'alcool éthylique, après quoi on ajoute en agitant la résine époxyde liquide et un plastifiant, par exemple du dibutyl phtalate et, éventuellement une charge.On ajoute le durcisseur avant l'emploi0 Après avoir ajouté le durcisseur, les substances adhésives sont utilisables pendant environ 48 heures, Exemple 1- Dispersion de résine thermoplastique, 50-65 % de matière sèche (acrylate ou vinyle) 50-70 % Résine époxyde, résine Epophène EL-5 5-25 % Charge, craie 5-20 % PlastifiantS dibutyl phtalate 0- 5 % Solvant organique, toluène, xylène 0- 5 % Eau 0-10 % Durcisseur, diamino-diphényl méthane 2-12 % Exemple 2- Dispersion d' acétate de - polyvinyle (grossièrement dispersé 0s5-4 P ) 50% de matière sèche ~ 60 X Résine époxyde(viscosité environ 100 P) Epikote 828 25 % Charge, -poudre de dolomie 5 % Durcisseur, diamino-d-iphényl méthane 10 % Exemple 3 Dispersion d'ester de l'acide polyacrylique (55 4 TS) Rhoplex LC-45 55 cK Résine époxyde (viscosité environ 100 P), résine Epophène EL-5 10 % Charge, poudre de quartz 25 % Solvant organique, toluène 5 % Durcisseur, diamino-diphényl méthane 5 % Exemple 4 Dispersion d'acétate d'éthylène-vinyle (50 % TS) Vinnapas EVA-2 50 % Résine époxyde (viscosité environ 100 P) Epîkote 828 20 % Charge, poudre de dolomie 10 X Plastifiant, dibutylphtalate 3 X Solvant organique, toluène 3% Eau 4% Durcisseur, diamino-diphényl méthane 10 % Exemple 5 Résine de cétone,(résistante aux alcalis) Kunsthars SK 25 % Résine époxyde (viscosité environ 100 P), résine Epophène EL-5 25 X Plastifiant, dibutylphtalate 10 % Solvant organique, alcool éthylique 18 % Charge, kaolin 12 % Durcisseur, diamino-diphényl méthane 10 % REVENDICATIONS 1) Substance adhésive thermodurcissable qui comprend une combinaison d'un composé adhésif de résine synthétique thermoplastique et une résine époxyde, caractérisée en ce qu'elle comprend une dispersion aqueuse ou une solution dans un solvant organique d'un composé adhésif de résine synthétique thermoplastique comme composant adhésif principal, dans lequel est emul- sionnée ou dissoute une dispersion ou une solution d'une résine époxyde liquide en tant qu'agent d'adhésivité initial et en ce qu'on ajoute un durcisseur pour la résine époxyde à ladite substance avant l'utilisation 2) Substance adhésive selon la revendication 1, caractérisée en ce que le composé adhésif de résine synthétique thermoplastique est un polyacrylate, un polyméthylacrylate, un ester polyvinylique un copolymère, un dérivé ou un mélange des précédents dans une proportion de 15 à 45 % du poids de ladite substance. 3) Substance adhésive selon la revendication 1, caractérisée en ce que le composé adhésif de résine synthetique thermoplastique est une résine de cétone constituant de 15 à 30 % du poids de la substance0 4) Substance adhésive selon la revendication 1, caractérisée en ce que la résine époxyde est émulsionnée dans une dispersion aqueuse dans une proportion de 5 à 25 % du poids- de la substance0 5) Substance adhésive selon la revendication 1, caractérisée en ce que la résine époxyde est ajoutée à une solution du-composé adhésif de résine synthétique thermoplastique dans la proportion de 5 à 50 % du poids de la substance 6) Substance adhésive selon la revendication 1, caractérisée en ce qu'une charge est ajoutée dans la proportion de 5 à 30 % du poids de la substance. 7) Substance adhésive selon la revendication 1, caractérisée en ce que l'eau représente de 5 à 25 % du poids de la substance.